(57)【特許請求の範囲】
【請求項１】
シリコーンレジンを溶媒で溶解し、分散したものからなり、前記シリコーンレジンは、重量平均分子量が１０００以上であり、Ｍ単位（Ｒ1Ｒ2Ｒ3ＳｉＯ1/2）及びＱ単位（ＳｉＯ4/2）とからなり、その添加量が０．１ｗｔ％〜５．０ｗｔ％であることを特徴とする床用防滑剤（単位中のＲは疎水基である。）。
【請求項２】
アルコキシシランを含むものであることを特徴とする請求項１に記載の床用防滑剤。
【請求項３】
前記アルコキシシランは、疎水基を有することを特徴とする請求項２に記載の床用防滑剤。
【請求項４】
前記アルコキシシランの添加量は、０．５ｗｔ％以上１０．０ｗｔ％以下であることを特徴とする請求項２又は３に記載の床用防滑剤。
【発明の詳細な説明】
【技術分野】
【０００１】
本発明は、石材やセラミック製タイルを使用した床に塗布する床用防滑剤に関する。
【背景技術】
【０００２】
コンビニエンスストアやスーパーマーケット、ホテルや学校又は病院などでは、石材やセラミック製のタイルなどを用いた床が広く使用されている。このような石材やセラミック製のタイルを用いた床は磨き上げられ、平滑性の高いものとなっている場合が多い。そのため、雨天時など床面に水が付着していると、来客者が足を滑らせ転んでしまうおそれがあるといった問題があった。
【０００３】
このような問題を解決するために、従来、床面に微細な凹凸を形成し、床面の摩擦係数を高めるといったことが行われている。
【０００４】
このような床面に微細な凹凸を形成するものとしては、例えば、フッ化水素アンモニウム、中性フッ化アンモニウム、クエン酸、アルコール及び植物性粉体を含有し、床面に塗布すると、腐食作用により床面に微細な凹凸粗面が形成され、防滑効果を発揮する防滑剤が知られている（例えば、特許文献１参照。）
【０００５】
また、床用ガラスタイルであって、床面側に粒径粗さ６０〜１３０メッシュの金剛砂を圧縮空気により吹き付けＪＩＳＢ０６０１に準ずる表面粗さが４０〜１０μｍの範囲の凹凸を形成し、防滑性を発揮するものが知られている（例えば、特許文献２参照。）。
【先行技術文献】
【特許文献】
【０００６】
【特許文献１】特開２００８−２９７４２６号公報
【特許文献２】特開２００７−３０２５１６号公報
【発明の概要】
【発明が解決しようとする課題】
【０００７】
しかしながら、特許文献１及び特許文献２に記載の発明のように、防滑効果を発揮させるために床面に微細な凹凸を形成した場合、床面の光沢が失われ、美観が損なわれるといった問題がある。
また、微細な凹凸には汚れが付着しやすく、しかも微細な凹凸の奥に入り込んだ汚れは落とすのが難しいため、床が汚れやすくなるといった問題がある。
【０００８】
本発明者は上記問題を解決すべく、試験研究を重ねた結果、シリコーンレジンを床用防滑剤として用いることにより、床面に微細な凹凸を形成することなく床面の防滑性を高めることができることを見出し、本発明をするに至った。
【０００９】
本発明の目的とするところは、石材やセラミック製タイルを使用した床に微細な凹凸を形成する事なく床面の防滑性を高めることができる床用防滑剤を提供することにある。
【課題を解決するための手段】
【００１０】
上記の課題を解決するため、本発明に係る床用防滑剤は、シリコーンレジンを溶媒で溶解し、分散したものからなり、前記シリコーンレジンは、重量平均分子量が１０００以上であることを特徴とする。
また、前記シリコーンレジンは、Ｍ単位（Ｒ1Ｒ2Ｒ3ＳｉＯ1/2）及びＱ単位（ＳｉＯ4/2）とからなるシリコーンレジンであることを特徴とする（各単位中のＲは疎水基である。）。
また、前記シリコーンレジンの添加量は、０．１ｗｔ％以上５ｗｔ％以下であることを特徴とする。
【００１１】
また、本発明に係る床用防滑剤は、アルコキシシランを含むものであることが好適であり、アルコキシシランは疎水基を有することがより好適である。
また、前記アルコキシシランの添加量は、０．５ｗｔ％以上１０．０ｗｔ％以下であることが好適である。
【発明の効果】
【００１２】
本発明に係る床用防滑剤は、シリコーンレジンを溶媒で溶解し、分散したものからなり、前記シリコーンレジンは、重量平均分子量が１０００以上としているので、撥水性と防滑性を発揮する被膜を床面に形成することができ、雨天時に歩行者が転倒するといったリスクを軽減することができる。また、床面に微細な凹凸を形成しないので、床面の光沢を低下させず、その美観を損なうことがない。
【００１３】
また、使用するシリコーンレジンをＭ単位（Ｒ1Ｒ2Ｒ3ＳｉＯ1/2）及びＱ単位（ＳｉＯ4/2）とからなるシリコーンレジンとすることにより、より効果的に床面の撥水性と防滑性を高めることができる。
【００１４】
また、防滑剤にアルコキシシランを含有させることにより、形成した皮膜の耐久性をより向上させることができる。含有させるアルコキシシランは疎水基を有することがさらに好ましい。
【００１５】
以上により、本発明に係る床用防滑剤によれば、石材やセラミック製タイルを使用した床に微細な凹凸を形成する事なく床面の防滑性を高めることができる床用防滑剤を得ることができる。
【発明を実施するための形態】
【００１６】
以下、本発明に係る床用防滑剤を実施するための形態の一例を説明する。
【００１７】
先ず、本発明に係る床用防滑剤の実施の形態の第１例を説明する。
第１例の床用防滑剤は、シリコーンレジンを溶媒で溶解し、分散したものである。シリコーンレジンは重量平均分子量１０００以上の、いわゆるシリコーンポリマーと呼ばれる高分子のシリコーンレジンを使用し、いわゆるシリコーンオリゴマーやシリコーンオイルと呼ばれる低分子のシリコーンレジンは本発明のシリコーンレジンには含まれない。
【００１８】
第１例では、シリコーンレジンは、Ｍ単位（Ｒ1Ｒ2Ｒ3ＳｉＯ1/2）及びＱ単位（ＳｉＯ4/2）とからなるいわゆるＭＱレジンを使用している。なお、Ｍ単位中のＲはメチル基、エチル基、フェニル基、フルオロアルキル基等の疎水基である。ＭＱレジンとしては、例えばトリメチルシロキケイ酸を用いることができる。このようなＭＱレジンを用いる事により、より撥水効果と防滑効果の高い被膜を床面に形成することができる。
【００１９】
床用防滑剤に添加するシリコーンレジンの添加量は０．１ｗｔ％以上３０ｗｔ％以下であることが好ましい。添加量が０．１ｗｔ％未満の場合でも床面に撥水性は認められるが、防滑性がやや劣る。また、３０ｗｔ％を超えると、後述する床用防滑剤の塗布後の仕上げ作業が困難となる。また、より好ましくは０．５ｗｔ％以上５ｗｔ％以下であることが好ましい。さらに好ましくは０．５ｗｔ％以上３ｗｔ％以下であることが好ましい。
【００２０】
第１例の床用防滑剤では、溶媒としてエタノールを使用している。使用できる溶媒はエタノールに限られず、シリコーンレジンを溶解し分散させる有機溶剤であれば特に限定されない。例えば、イソプロピルアルコール、ノルマルプロピルアルコール、ブチルアルコール、ｔ−ブチルアルコール、酢酸ブチル、キシレン、ヘキサン等を使用することができる。
【００２１】
また、第１例の床用防滑剤は、アルコキシシラン（Ｒ1Ｓｉ（ＯＲ2）3）を含むものとしている。アルコキシシランを含む床用防滑剤により形成された被膜は、撥水効果を有し、床面の撥水効果を高め、防滑効果をより好適に発現させることができる。本発明に使用されるアルコキシシランに特に限定はされないが、Ｒ1は疎水基であることが好適であり、より好適には、フルオロアルキルアルコキシシラン、アルキルアルコキシシランが用いられる。また、Ｒ2はメチル基あるいはエチル基である。Ｒ1としてより具体的にはトリデカフルオロオクチル、へプタデカフルオロデシル、トリフルオロプロピル、ヘキシル、オクチル、デシル、ドデシル、ヘキサデシル等が挙げられる。
【００２２】
床用防滑剤に添加するアルコキシシランは０．５ｗｔ％以上であることが好ましく、１ｗｔ％以上であるとより好ましい。また、添加量を１０ｗｔ％とすると、シリコーンレジンの添加量を１０ｗｔ％以上添加した場合の後述する床用防滑剤の塗布後の仕上げ作業を容易にすることができる。
【００２３】
第１例の床用防滑剤では、触媒として、塩酸を用いる。なお、使用できる触媒は酸であれば制限はなく、例えば硫酸、硝酸、リン酸、酢酸、リンゴ酸、クエン酸、スルファミン酸、ギ酸、乳酸等を使用することができる。
【００２４】
第１例の床用防滑剤は次のように使用される。
まず、床用防滑剤を塗布する床面の洗浄作業を行う。
次に、床用防滑剤を床面にできるだけ均一となるように塗り広げる塗布作業を行う。床用防滑剤を塗り広げる方法は特に限定されず、容器から床面に直接撒き、不織布やモップ等で塗り広げたり、霧吹き等で床面全体に噴霧したりしてもよい。塗布された床用防滑剤は約１分で乾燥し、床の塗布面が歩行可能となる。
また、必要に応じて、床面の美観を高めるための仕上げ作業を行う。仕上げ作業は、ポリッシャーや自動洗浄機にパッドを取り付けて、水等で洗浄を行う。このような仕上げ作業を行うことにより、塗布した床用防滑剤の塗りムラをなくし、仕上げ面のくすみを抑えて床面の美観を保つことができる。
【００２５】
上記の通り構成された第１例の床用防滑剤によれば、シリコーンレジンを溶媒で溶解し、分散したものからなり、シリコーンレジンは、重量平均分子量が１０００以上としているので、床面に撥水性と防滑性を発揮する被膜を床面に形成することができ、雨天時に歩行者が転倒するといったリスクを軽減することができる。また、床面に微細な凹凸を形成しないので、床面の光沢を低下させず、その美観を損なうことがない。
【００２６】
また、使用するシリコーンレジンをＭ単位（Ｒ1Ｒ2Ｒ3ＳｉＯ1/2）及びＱ単位（ＳｉＯ4/2）とからなるシリコーンレジンとすることにより、より効果的に床面の撥水性と防滑性を高めることができる。
【００２７】
また、第１例の床用防滑剤は、疎水基を有するアルコキシシランを含み、床面の撥水性を高め、より形成した皮膜の耐久性を高めることができる。
【００２８】
本発明に係る床用防滑剤の実施の形態の第２例を説明する。
第２例の床用防滑剤の第１例との違いは、シリコーンレジンの種類にある。
【００２９】
第２例では、シリコーンレジンにＭ単位（Ｒ1Ｒ2Ｒ3ＳｉＯ1/2）及びＴ単位（Ｒ1ＳｉＯ3/2）とからなるいわゆるＭＴレジンを使用している。なお、各単位中のＲはメチル基、エチル基、フェニル基、フルオロアルキル基等の疎水基である。ＭＴレジンとしては、例えばポリメチルシルセスキオキサンを用いることができる。このようなＭＴレジンを用いる事により、より撥水効果と防滑効果の高い被膜を床面に形成することができる。
【００３０】
床用防滑剤に添加するシリコーンレジンの添加量は０．１ｗｔ％以上３０ｗｔ％以下であることが好ましい。添加量が０．１ｗｔ％未満の場合でも床面に撥水性は認められるが、防滑性がやや劣る。また、３０ｗｔ％を超えると、後述する床用防滑剤の塗布後の仕上げ作業が困難となる。また、より好ましくは０．５ｗｔ％以上５ｗｔ％以下であることが好ましい。さらに好ましくは０．５ｗｔ％以上３ｗｔ％以下であることが好ましい。
その他の構成は第１例と同様のため、説明を援用し、省略する。
【００３１】
第２例の床用防滑剤によれば、シリコーンレジンにＭ単位（Ｒ1Ｒ2Ｒ3ＳｉＯ1/2）及びＴ単位（Ｒ1ＳｉＯ3/2）とからなるいわゆるＭＴレジンを使用しているので、より効果的に床面の撥水性と防滑性を高めることができる。
その他の効果は第１例と同様のため、説明を援用し、省略する。
【実施例】
【００３２】
本発明の実施例及び比較例を挙げて、本発明に係る床用防滑剤の特徴について例証する。但し、本発明はこれらの実施例及び比較例によって何ら制限されるものではない。
【００３３】
［試験の種類について］
本発明の実施例及び比較例について、以下の試験を行った。
１．シリコーンレジンの有無の差異に基づく撥水性及び防滑性試験
２．シリコーンレジンの有無の重量平均物質量の差異に基づく撥水性及び防滑性試験
３．シリコーンレジンの添加量の差異に基づく撥水性、防滑性及び作業性試験
４．アルコキシシランの添加量の差異に基づく撥水性、防滑性及び作業性試験
以上の試験について、撥水性は、実施例又は比較例の床用防滑剤を塗布した試験板に霧吹きで水を噴霧し、撥水状態を目視により確認して以下のように評価する。
◎：水滴状に水をはじいており、水滴がより球状に近い
○：水滴状にはじいている。
△：一部水滴状に水をはじいている
×：水滴状が確認できない
防滑性は、実施例又は比較例の床用防滑剤を塗した試験板に霧吹きで水を噴霧し、ゴム底の靴で擦り足歩行を行い、すべりの有無・抵抗感を確認して以下のように評価する。
◎：強い滑り抵抗を感じ、滑らない
○：滑り抵抗が感じられ、滑らない
△：やや滑り抵抗は感じられ、滑りにくい
×：滑る
作業性は、試験板に実施例又は比較例の床用防滑剤の塗布後、外観を損ねないようマイクロファイバークロスで拭き取る際の仕上げやすさを確認して以下のように評価する。
◎：全く抵抗がなく簡単に仕上げられる
○：若干の抵抗があるが、簡単に仕上げられる
△：抵抗はあるものの、仕上げられる
×：仕上げることが困難
【００３４】
上記各試験に使用した実施例及び比較例は示す通りである。
［実施例１］
ＭＱレジン（トリメチルシロキシケイ酸）及びアルコキシシラン（デシルトリメトキシシラン）を含む床用防滑剤であり、成分は以下の通り構成されている。
エタノール：９５．７５ｗｔ％
デシルトリメトキシシラン：１ｗｔ％
トリメチルシロキシケイ酸：３ｗｔ％
塩酸：０．２５ｗｔ％
［実施例２］
ＭＴレジン（ポリメチルシルセスキオキサン）及びアルコキシシラン（デシルトリメトキシシラン）を含む床用防滑剤であり、成分は以下の通り構成されている。
エタノール：９５．７５ｗｔ％
デシルトリメトキシシラン：１ｗｔ％
ポリメチルシルセスキオキサン：３ｗｔ％
塩酸：０．２５ｗｔ％
［実施例３］
ＭＱレジン（トリメチルシロキシケイ酸）及びアルコキシシラン（デシルトリメトキシシラン）を含む床用防滑剤であり、成分は以下の通り構成されている。
エタノール：９８．７０ｗｔ％
デシルトリメトキシシラン：１ｗｔ％
トリメチルシロキシケイ酸：０．０５ｗｔ％
塩酸：０．２５ｗｔ％
［実施例４］
ＭＴレジン（ポリメチルシルセスキオキサン）及びアルコキシシラン（デシルトリメトキシシラン）を含む床用防滑剤であり、成分は以下の通り構成されている。
イソプロピルアルコール：９８．７０ｗｔ％
デシルトリメトキシシラン：１ｗｔ％
ポリメチルシルセスキオキサン：０．０５ｗｔ％
塩酸：０．２５ｗｔ％
［実施例５］
ＭＱレジン（トリメチルシロキシケイ酸）及びアルコキシシラン（デシルトリメトキシシラン）を含む床用防滑剤であり、成分は以下の通り構成されている。
エタノール：９８．６５ｗｔ％
デシルトリメトキシシラン：１ｗｔ％
トリメチルシロキシケイ酸：０．１ｗｔ％
塩酸：０．２５ｗｔ％
［実施例６］
ＭＴレジン（ポリメチルシルセスキオキサン）及びアルコキシシラン（デシルトリメトキシシラン）を含む床用防滑剤であり、成分は以下の通り構成されている。
イソプロピルアルコール：９８．６５ｗｔ％
デシルトリメトキシシラン：１ｗｔ％
ポリメチルシルセスキオキサン：０．１ｗｔ％
塩酸：０．２５ｗｔ％
［実施例７］
ＭＱレジン（トリメチルシロキシケイ酸）及びアルコキシシラン（デシルトリメトキシシラン）を含む床用防滑剤であり、成分は以下の通り構成されている。
エタノール：９７．７５ｗｔ％
デシルトリメトキシシラン：１ｗｔ％
トリメチルシロキシケイ酸：１ｗｔ％
塩酸：０．２５ｗｔ％
［実施例８］
ＭＴレジン（ポリメチルシルセスキオキサン）及びアルコキシシラン（デシルトリメトキシシラン）を含む床用防滑剤であり、成分は以下の通り構成されている。
イソプロピルアルコール：９７．７５ｗｔ％
デシルトリメトキシシラン：１ｗｔ％
ポリメチルシルセスキオキサン：１ｗｔ％
塩酸：０．２５ｗｔ％
［実施例９］
ＭＱレジン（トリメチルシロキシケイ酸）及びアルコキシシラン（デシルトリメトキシシラン）を含む床用防滑剤であり、成分は以下の通り構成されている。
エタノール：９３．７５ｗｔ％
デシルトリメトキシシラン：１ｗｔ％
トリメチルシロキシケイ酸：５ｗｔ％
塩酸：０．２５ｗｔ％
［実施例１０］
ＭＴレジン（ポリメチルシルセスキオキサン）及びアルコキシシラン（デシルトリメトキシシラン）を含む床用防滑剤であり、成分は以下の通り構成されている。
イソプロピルアルコール：９３．７５ｗｔ％
デシルトリメトキシシラン：１ｗｔ％
ポリメチルシルセスキオキサン：５ｗｔ％
塩酸：０．２５ｗｔ％
［実施例１１］
ＭＱレジン（トリメチルシロキシケイ酸）及びアルコキシシラン（デシルトリメトキシシラン）を含む床用防滑剤であり、成分は以下の通り構成されている。
エタノール：８８．７５ｗｔ％
デシルトリメトキシシラン：１ｗｔ％
トリメチルシロキシケイ酸：１０ｗｔ％
塩酸：０．２５ｗｔ％
［実施例１２］
ＭＴレジン（ポリメチルシルセスキオキサン）及びアルコキシシラン（デシルトリメトキシシラン）を含む床用防滑剤であり、成分は以下の通り構成されている。
イソプロピルアルコール：８８．７５ｗｔ％
デシルトリメトキシシラン：１ｗｔ％
ポリメチルシルセスキオキサン：１０ｗｔ％
塩酸：０．２５ｗｔ％
［実施例１３］
ＭＱレジン（トリメチルシロキシケイ酸）及びアルコキシシラン（デシルトリメトキシシラン）を含む床用防滑剤であり、成分は以下の通り構成されている。
エタノール：５７．７５ｗｔ％
デシルトリメトキシシラン：１０ｗｔ％
トリメチルシロキシケイ酸：３０ｗｔ％
塩酸：０．２５ｗｔ％
［比較例１］
試験１に使用する、アルキルアルコキシシラン（デシルトリメトキシシラン）のみを含む比較例であり、成分は以下の通り構成されている。
エタノール：９８．７５ｗｔ％
デシルトリメトキシシラン：１ｗｔ％
塩酸：０．２５ｗｔ％
［比較例２］
試験１に使用する、フルオロアルキルアルコキシシラン（トリデカフルオロオクチルトリメトキシシラン）を含む比較例であり、成分は以下の通り構成されている。
エタノール：９８．７５ｗｔ％
トリデカフルオロオクチルトリメトキシシラン：１ｗｔ％
塩酸：０．２５ｗｔ％
［比較例３］
試験２に使用する、シリコーンオリゴマー（メチルシロキサンオリゴマー）及びアルコキシシランを含む比較例であり、成分は以下の通り構成されている。
エタノール：９５．７５ｗｔ％
デシルトリメトキシシラン：１ｗｔ％
メチル系シリコーンオリゴマー：３ｗｔ％
塩酸：０．２５ｗｔ％
［比較例４］
試験４に使用する、  ＭＱレジン（トリメチルシロキシケイ酸）及びアルコキシシラン（デシルトリメトキシシラン）を含む比較例であり、成分は以下の通り構成されている。
エタノール：６３．７５ｗｔ％
デシルトリメトキシシラン：１ｗｔ％
トリメチルシロキシケイ酸：３０ｗｔ％
塩酸：０．２５ｗｔ％
【００３５】
［試験１．シリコーンレジンの有無の差異に基づく撥水性及び防滑性試験］
試験１では、洗浄剤（株式会社リンレイ製  セラミック用強力アルカリ洗剤５０倍希釈）で洗浄し、乾燥させたセラミックタイル（株式会社エービーシー商会製  マルミスーパーポリッシュＩＲ４４１０）に、実施例１、実施例２及び比較例１をセラミックタイルに塗布し、溶媒の揮発後、過剰な液をマイクロファイバークロスで拭き取り、その直後に霧吹きで水を噴霧し、撥水効果及び防滑効果について確認した。
その結果は表１の通りである。
【００３６】
【表１】
0006749009.tif 000002
【００３７】
表１が示すように、シリコーンレジンを含む床用防滑剤を塗布したセラミックタイルに高い撥水性及び防滑性が認められたが、シリコーンレジンを含まない比較例では十分な撥水性及び防滑性は認められなかった。
以上の試験１の結果から、床用防滑剤はシリコーンレジンを含む事により撥水性及び防滑性を有するものとなることが確認された。
【００３８】
［試験２．シリコーンレジンの有無の重量平均分子量の差異に基づく撥水性及び防滑性試験］
試験２では、洗浄剤（株式会社リンレイ製  セラミック用強力アルカリ洗剤５０倍希釈）で洗浄し、乾燥させたセラミックタイル（株式会社エービーシー商会製  マルミスーパーポリッシュＩＲ４４１０）に、実施例１、実施例２及び比較例３をセラミックタイルに塗布し、溶媒の揮発後、過剰な液をマイクロファイバークロスで拭き取り、その直後に霧吹きで水を噴霧し、撥水効果及び防滑効果について確認した。
その結果は表２の通りである。
【００３９】
【表２】
0006749009.tif 000003
【００４０】
表２が示すように、重量平均分子量が１０００以下のシリコーンオリゴマーを含む比較例３では、重量平均分子量１０００以上を含む実施例１及び２のような、十分な撥水性及び防滑性が認められなかった。
以上の試験２の結果から、床用防滑剤は、重量平均分子量が１０００以上のいわゆるシリコーンポリマーを含む事により撥水性及び防滑性を有するものとなることが確認された。
【００４１】
［試験３．シリコーンレジンの添加量の差異に基づく撥水性、防滑性及び作業性試験］
試験３では、洗浄剤（株式会社リンレイ製  セラミック用強力アルカリ洗剤５０倍希釈）で洗浄し、乾燥させたセラミックタイル（株式会社エービーシー商会製  マルミスーパーポリッシュＩＲ４４１０）に、実施例１−１２をセラミックタイルに塗布し、溶媒の揮発後、過剰な液をマイクロファイバークロスで拭き取り、その直後に霧吹きで水を噴霧し、撥水効果及び防滑効果に加え作業性について確認した。
その結果を表３に示す。
【００４２】
【表３】
0006749009.tif 000004
【００４３】
表３に示すとおり、シリコーンレジンの添加量は０．０５ｗｔ％と僅かであっても優れた撥水性が認められ、また防滑性も認められた。シリコーンレジンの添加量が０．１ｗｔ％以上となると、ＭＱレジンを含む床用防滑剤は十分な撥水性と防滑性が認められた。シリコーンレジンが１ｗｔ％以上となるとＭＴレジンを含む床用防滑剤にも十分な撥水性と防滑性が認められる。ただし、アルコキシシランの含有量が１ｗｔ％の床用防滑剤では、シリコーンレジンの添加量が５ｗｔ％を超えると作業性がやや劣るものとなることが認められた。
以上の試験３の結果から、床用防滑剤は、含有するシリコーンレジンが僅かであっても十分な撥水性が認められ、また、弱いものの防滑性も認められた。
ＭＱレジンを含む床用防滑剤については、撥水性及び防滑性の観点から、その添加量は０．１ｗｔ％以上であることが好適であり、０．５ｗｔ％以上であるとより好適であることが認められた。ＭＴレジンを含む床用防滑剤については、撥水性及び防滑性の観点から、その添加量は１ｗｔ％以上であることが好適であることが認められた。
また、ＭＱレジンとＭＴレジンとでは、ＭＱレジンを含有させることが好適であることが認められた。
また、作業性については、アルコキシシランの含有量が１ｗｔ％の床用防滑剤では、１０ｗｔ％以下であることが好適であることが認められた。
【００４４】
［試験４．アルコキシシランの添加量の差異に基づく撥水性、防滑性及び作業性試験］
試験４では、洗浄剤（株式会社リンレイ製  セラミック用強力アルカリ洗剤５０倍希釈）で洗浄し、乾燥させたセラミックタイル（株式会社エービーシー商会製  マルミスーパーポリッシュＩＲ４４１０）に、実施例１−１２をセラミックタイルに塗布し、溶媒の揮発後、過剰な液をマイクロファイバークロスで拭き取り、その直後に霧吹きで水を噴霧し、撥水効果及び防滑効果に加え作業性について確認した。
その結果を表４に示す。
【００４５】
【表４】
0006749009.tif 000005
【００４６】
表４に示すように、シリコーンレジンを３０ｗｔ％含む床用防滑剤はいずれも十分な撥水性及び防滑性が認められた。又、アルコキシシランの添加量が１０ｗｔ％の実施例１３では、作業性を有することが認められたが、アルコキシシランの添加量が１ｗｔ％の比較例４では、作業性が認められなかった。
以上の試験４及び試験３の実施例９−１２の結果から、シリコーンレジンの添加量が５ｗｔ％以上の場合は、アルコキシシランの添加量を１ｗｔ％を超えて含有させることが、作業性の観点から好適であることが認められた。
【要約】
【課題】  石材やセラミック製タイルを使用した床に微細な凹凸を形成する事なく床面の防滑性を高めることができる床用防滑剤を得る。
【解決手段】  床用防滑剤をシリコーンレジンを溶媒で溶解し、分散したものからなり、シリコーンレジンに重量平均分子量が１０００以上のものを用いたものとしており、シリコーンレジンとしてはＭＱレジン又はＭＴレジンを好適に用いることができ、さらに、アルコキシシランを好適に含むことができるものとした。
【選択図】なし